(57)【要約】【課題】コンクリートを貫く配管周りの隙間をシーリング材で埋める従来の手法は、作業者の技量に左右され易く、埋め残しを生じる虞がある。そこで適確にシロアリの侵入防止を図り得る防蟻シートを提供することを目的とする。【解決手段】防蟻シート１０は、ブチル再生ゴムにホウ酸及び／またはホウ酸化合物を含有させた組成物をシート状としたものである。この施工法は、防蟻シート１０を配管６２に巻き付けるという簡単な手法である。防蟻シート１０は床下コンクリート６１と反応接着して隙間を形成しない。配管６２や床下コンクリート６１が変位したとき、防蟻シート１０はこれに追従して変形し、隙間を形成し難い。【選択図】図１
2010241717.tif 000002
【特許請求の範囲】
【請求項１】
床下コンクリートと、この床下コンクリートを貫通する配管との間が防蟻されている床下構造であって、
コンクリート止水用弾性体に防蟻剤を含有させて得られる粘着性且つ塑性変形性のシート状物が、前記配管における前記床下コンクリートとの接触面に配置されていることを特徴とする床下構造。
【請求項２】
前記コンクリート止水用弾性体が、そのゴム成分としてブチル再生ゴムを主体とするものである請求項１に記載の床下構造。
【請求項３】
前記防蟻剤が、ホウ酸及び／又はホウ酸化合物である請求項１または２に記載の床下構造。
【請求項４】
前記防蟻剤の含有量が０．５〜５質量％である請求項１〜３のいずれか１項に記載の床下構造。
【請求項５】
前記シート状物の厚みが２mm以上である請求項１〜４のいずれか１項に記載の床下構造。
【請求項６】
前記配管における前記床下コンクリートとの接触面全てが前記シート状物で被覆されている請求項１〜５のいずれか１項に記載の床下構造。
【請求項７】
床下コンクリートと、この床下コンクリートを貫通する配管との間の防蟻方法であって、
コンクリート止水用弾性体に防蟻剤を含有させて得られる粘着性且つ塑性変形性のシート状物を、前記配管における前記床下コンクリートとの接触面に配置し、次いで前記床下コンクリートを打設することを特徴とする防蟻方法。
【発明の詳細な説明】
【技術分野】
【０００１】
本発明は、シロアリの侵入防止を図った床下構造及び防蟻方法に関するものであり、詳しくは、床下コンクリートを貫通する配管の隙間からのシロアリ侵入を防止するものである。
【背景技術】
【０００２】
建築物の床下施工として布基礎工法、ベタ基礎工法などが知られている。布基礎工法では、建築物の外周に沿って逆Ｔ字型の布基礎を形成し、この布基礎で囲まれた内側に防湿コンクリートを打設する。ベタ基礎工法では、建築物下の地面全体に打設するコンクリートと布基礎とを一体の鉄筋コンクリート造りとして基礎を形成する。
【０００３】
シロアリの進入経路の主な箇所として、コンクリート同士の接続部分に生じる経年変化等による隙間が挙げられる。この点につき、ベタ基礎工法は布基礎工法と違って、一体のコンクリート造りであるので、シロアリが侵入し難い構造となっている。
【０００４】
とは言え、いずれの工法においても上下水道等の各種の配管を屋外から屋内に導く必要があることから、配管が床下コンクリート（布基礎工法における上記防湿コンクリートや、ベタ基礎工法における地面上のコンクリートのこと）を貫通する箇所で隙間を生じる場合がある。
【０００５】
なお配管の配設方法としては、床下コンクリート打設前に配管を所定位置に設置し、その後床下コンクリートを打設、硬化させる様にすることが一般的であり、この方法によれば床下コンクリートと配管の間に隙間を形成し難い。しかしこの方法であっても、コンクリートが硬化に伴って収縮し、配管との界面に隙間を生じてしまったり、或いは隙間なくコンクリートを打設できても、その後建物の振動等によって床下コンクリートと配管の界面に隙間を生じたりすることがある。こうして生じた隙間がシロアリの進入経路となる虞がある。
【０００６】
そこで従来においては、防蟻剤を含有させた常温硬化性シーリング材で上記配管周りの隙間を埋めることが提案されている（例えば特許文献１参照）。図８はこの従来技術を示した断面図である。図に示すように、床下コンクリート６１を貫く配管６２周りの隙間がシーリング材６３により塞がれている。こうしてシロアリの進入経路が封鎖されると共に、シーリング材６３中の防蟻剤の効果によって、シロアリが配管６２周りを避けるようになり、屋内への侵入が防止される。
【先行技術文献】
【特許文献】
【０００７】
【特許文献１】特開２００１−２４７８５０号公報
【発明の概要】
【発明が解決しようとする課題】
【０００８】
上述の様にシーリング材で隙間を埋めることによりシロアリの侵入防止を図ることができるものの、このシーリング材の施工は、作業者の技量に左右され易く、作業者によっては隙間の埋め残しを生じることがある。このため埋め残した隙間からシロアリが侵入するという問題がある。
【０００９】
本発明は上記の様な問題に着目してなされたものであって、その目的は、作業者の技量にかかわらずに、適確にシロアリが侵入することを防止できる床下構造及び施工方法を提供することにある。
【課題を解決するための手段】
【００１０】
本発明に係る床下構造は、床下コンクリートと、この床下コンクリートを貫通する配管との間が防蟻されている床下構造であって、コンクリート止水用弾性体に防蟻剤を含有させて得られる粘着性且つ塑性変形性のシート状物（以下、防蟻シートと称することある）が、前記配管における前記床下コンクリートとの接触面に配置されていることを特徴とする。
【００１１】
また本発明に係る防蟻方法は、床下コンクリートと、この床下コンクリートを貫通する配管との間の防蟻方法であって、コンクリート止水用弾性体に防蟻剤を含有させて得られる粘着性且つ塑性変形性のシート状物（例えば、十分咀嚼され粘着性を生じるチューインガム様の塑性変形性を有するシート状物。防蟻シート）を、前記配管における前記床下コンクリートとの接触面に配置し、次いで前記床下コンクリートを打設することを特徴とする。
【００１２】
上記従来技術のように作業者がシーリング材で埋め込む方法では、埋め残しやムラを生じがちである為に注意深く作業する必要があるが、本発明においては、シート状の防蟻シートを配管に巻き付ける等といった簡便な作業で済み、作業者の技量に左右されず、隙間を残さないように簡単に施工できる。加えて上記防蟻シートは、工場で一定の厚み，幅として生産することができるので、これを用いた床下構造は均質で良好な防蟻性を発揮し得る。
【００１３】
配管のうちコンクリートに貫通する箇所が予め分かっている場合には、工場等で機械によって上記配管に防蟻シートを被覆しておき、これを建築現場に設置するようにしても良い。これにより現場作業者の被覆操作を省略できる上、被覆状態を均一、確実なものとすることができる。従来のシーリング材で隙間を埋める手法においては、建築現場で作業者がシーリング材塗布操作を行わなければならないが、本発明では上述の様に工場等で機械によって準備することが可能であるので、一層安定した良品質の建築物床下構造の提供に資する。
【００１４】
なお上記「接触面に配置」とは、配管の周方向の全てに配置する意味である。配管の周方向の一部に防蟻シートが配置されていない箇所があると、ここがシロアリの進入経路となる虞がある。
【００１５】
上記防蟻シートにおける上記コンクリート止水用弾性体としては、主たるポリマーにブチル再生ゴムを用いたもの、更にこれに適宜天然ゴム或いはゴムを添加したものが挙げられる。この様なポリマーに補強剤、充填剤、可塑剤、軟化剤、老化防止剤、粘着付与剤、加工助剤、着色剤、架橋剤、架橋助剤等を適宜配合し、混合分散したものとしても良い。この様な組成物を単独で用いたり、または２種以上を混合及び／或いは積層して用いても良い。
【００１６】
これらコンクリート止水用弾性体（ブチル再生ゴムを主ポリマーとするもの）は、生コンクリートに接触した状態で、コンクリートの硬化に伴いコンクリートに接着する性質を有する。従ってこの様なコンクリート止水用弾性体を基剤とする防蟻シートを配管表面に配置してコンクリート打設した場合、配管とコンクリートとの間に隙間を生じない。
【００１７】
加えて上記コンクリート止水用弾性体は伸縮性を有するので、例えば経年変化により床下コンクリートや配管等に沈降／隆起等の変位が生じても、これに追従して変形し、空隙を生じる虞が小さい。
【００１８】
ブチル再生ゴムを主体とする粘着性且つ塑性変形性のシート状物は、柔軟であるので配管に押し付け易く、また粘着性を示すので、配管に被覆したときに配管に密着させ易い。なお上記「主体とする」とは、全ゴム成分に対してブチル再生ゴムが５０質量％以上であることを言う。
【００１９】
上記防蟻シートに含有される前記防蟻剤としては、無機系防蟻剤、特にホウ酸及び／又はホウ酸化合物が好ましい。なおホウ酸化合物としては、ホウ酸銅、ホウ酸亜鉛、ホウ砂が挙げられる。
【００２０】
上述の様に、床下構造に用いられた防蟻シートは、打設されたコンクリートに挟まれて一体となり、長期耐性がある。よって防蟻効果の長期継続性がある。さらに無機系防蟻剤は有機系防蟻剤に比べて防蟻効果の持続期間が長いため、防蟻シートに有用である。また無機系防蟻剤のうちでもホウ酸やホウ酸化合物は防蟻効果が高い。
【００２１】
上記防蟻シートにおける前記防蟻剤の含有量は０．５〜５質量％であることが好ましい。０．５質量％未満では防蟻効果が低いからである。一方、５質量％超含有させても防蟻効果が飽和することに加え、過剰に含有させると、防蟻シートが柔らかくなって取扱い性が悪くなるからである。
【００２２】
なおホウ酸やホウ酸化合物をコンクリート止水用弾性体に含有させた場合には、３〜５質量％という低い濃度でも優れた防蟻効果を示し、また０．５質量％であっても良好な防蟻効果を発揮することを実験により確認している。
【００２３】
前記防蟻シートの厚みとしては２mm以上であることが好ましい。配管とコンクリートの間の防蟻シートの厚みが２mm以上の場合は、建築物の振動等によって配管やコンクリートに隆起や沈降といった変位が起きたとき、この変位に対して防蟻シートが良好に追従変形して破断等を生じ難く、また隙間を生じる虞が小さいからである。より好ましくは３mm以上である。
【００２４】
配管における床下コンクリートとの接触面のうち、一部（床下コンクリートの厚みにおける一部だけ）が防蟻シートで被覆されていても良い。配管全周に渡って被覆されていれば、シロアリの進入経路は絶たれ、侵入防止を図ることができる。
【００２５】
また本発明の床下構造においては、前記配管における前記床下コンクリートとの接触面全て（床下コンクリートの厚み方向全域）が前記防蟻シートで被覆されていることが好ましい。
【００２６】
床下コンクリートと配管が接触する床下コンクリート厚み方向の一部を幅の狭い防蟻シートで被覆しただけであると、建築物の振動等で配管やコンクリートに変位が起きたとき、防蟻シートに接したコンクリート部分だけが剥がれるようにクラックを生じる懸念があり、また幅の狭い防蟻シートでは、上記変位を吸収しきれずに防蟻シートが断裂する虞があり、これらがシロアリの進入経路となる可能性がある。これに対し、上記の如く接触面の全てに防蟻シートが被覆された床下構造においては、防蟻シートとコンクリートとの接触面積が大きいので、上記の様にコンクリートの一部が剥がれるということが生じ難く、また防蟻シートが幅広のものとなるので、変位を十分に吸収でき、断裂し難い。
【００２７】
更に前記配管における前記床下コンクリートとの接触面を超えて、広く配管周りに防蟻シートを被覆するようにしても良い。前述の様に施工手順としてまず配管表面に防蟻シートを配置した後、コンクリートを打設することとなるが、配管周りに広く防蟻シートを被覆しておけば、確実にコンクリートとの接触面の全てに防蟻シートを配することができるからである。好ましくは、床下コンクリートと配管が接触する全幅（床下コンクリート厚みがこれに相当する）を１００％とすると、防蟻シートを１１０％以上広く配管周りに被覆したものである。
【発明の効果】
【００２８】
本発明に係る防蟻方法によれば、作業者の技量にかかわらずに適確にシロアリの侵入を防止できるように施工することができる。また本発明に係る床下構造は、配管周りに隙間を形成せず、シロアリの侵入を防止し得る。しかも建築物の振動等で配管やコンクリートに変位が生じたときにも、この変位を防蟻シートが吸収することができ、シロアリの進入経路を生じる虞が小さい。
【図面の簡単な説明】
【００２９】
【図１】本発明の一実施形態に係る床下構造を示す断面図である。
【図２】配管に防蟻シートを配置した様子を表す斜視図である。
【図３】配管に防蟻シートを被覆する方法を説明するための斜視図である。
【図４】変位追従試験方法を説明するための断面図である。
【図５】剪断試験方法［その１］を説明するための断面図である。
【図６】剪断試験方法［その２］を説明するための断面図である。
【図７】穿孔試験方法を説明するための図である。
【図８】従来のシーリング材により隙間を封止した様子を表す断面図である。
【発明を実施するための形態】
【００３０】
＜実施形態＞
図１は、本発明の一実施形態に係る床下構造を示す断面図である。図２は、配管６２に防蟻シート１０を配置した様子を表す斜視図である。なお図８と同一の符号を付した箇所は、図８の例と同じ構成部分である。
【００３１】
本発明の実施形態に係る床下構造及び防蟻方法について説明するにあたり、まずこれに用いる防蟻シート１０について説明する。
【００３２】
防蟻シート１０はコンクリート止水用弾性体に防蟻剤を含有させたものである。コンクリート止水用弾性体としては、例えばブチル再生ゴムが挙げられ、これ単独、またはこれに天然ゴム、合成ゴム、熱可塑性エラストマー等を一種以上混合したものである。なおコンクリート止水用弾性体に補強剤、充填剤、可塑剤、軟化剤、老化防止剤、粘着剤、加工助剤、着色剤、架橋剤、架橋助剤等を適宜配合しても良い。
【００３３】
そしてこのコンクリート止水用弾性体に、防蟻剤としてホウ酸またはホウ酸化合物の１種以上を０．５〜５質量％配合する。
【００３４】
防蟻シート１０の作製にあたっては、上記ブチル再生ゴム等のコンクリート止水用弾性体原料に防蟻剤と上記補強剤等の各種添加剤を配合し、常法のロール混練り、バンバリーミキサー、インターナルミキサー、加圧ニーダ等により混練し、次いで押出機、プレス成形機、射出成形機、ローラーヘッド等によりシート状に圧延し、一定厚さ（Ｔ：２〜５mmが好ましい）のシート状物（防蟻シート１０）を得る。
【００３５】
なお種類の異なるコンクリート止水用弾性体を用いてそれぞれ防蟻剤を含有させ、これらを積層した防蟻シート１０としても良い。
【００３６】
防蟻シート１０の硬度としては針入度５５〜７５である。なおこの硬度は、「ＪＩＳ  Ｋ  ２２０７  石油アスファルトの針入度（アスファルト硬さの尺度）」に準拠して測定した値（針入度）である。
【００３７】
防蟻シート１０の長さとしては、配管６２の外周長さ以上とする。配管６２の周りを途切れることなく巻き付けるためである。
【００３８】
また防蟻シート１０の幅（Ｗ）としては（図１参照）、床下コンクリート６１の厚み以上であることが好ましく、より好ましくは、床下コンクリート６１の厚み１００％に対し、防蟻シート１０の幅（Ｗ）が１１０％以上広いものである。
【００３９】
次に本実施形態の床下構造及び防蟻方法について、施工手順に沿って説明する。
【００４０】
まず通常の建築方法の通り、床下コンクリート６１の打設前に配管（例えば硬質塩化ビニール製配管）６２を設置する。そして図２に示すように、配管６２における床下コンクリート６１を貫通する予定の部分、即ち床下コンクリート６１と接触することとなる配管６２部分の外周面全体に、防蟻シート１０を巻き付ける。この巻き付けにあたっては、当該部分の配管６２外周表面に隙間を作らないようにする。具体的には、防蟻シート１０としてその長さが配管６２の外周長さ丁度のものを用い、図２に示すように防蟻シート１０の端部同士が付き合わせされるように巻き付ければよい。或いは図３（配管に防蟻シートを被覆する方法を説明するための斜視図）に示すように、周方向に長い防蟻シート１０を用いて重なり部分を設けつつ配管６２に巻き付けてもよい。
【００４１】
また防蟻シート１０は、上記の通り針入度５５〜７５（ＪＩＳ  Ｋ  ２２０７  石油アスファルトの針入度）であるので柔らかく、また粘着性を示すので、手やハンドロール等で配管等に押し付けて密着させることができる。
【００４２】
防蟻シート１０の幅（Ｗ）は上記の通り、床下コンクリート６１の厚み１００％に対し１１０％以上広いものを用いるのが良い（図１参照）。コンクリートの打設予定箇所に合わせて配管６２に防蟻シート１０を巻き付けることになるが、１１０％以上幅の広い防蟻シート１０であれば、コンクリートの打設予定箇所に大凡で巻き付けても、打設したコンクリートと接触する配管表面全体に防蟻シート１０を配することができるからである。
【００４３】
配管６２への巻付操作に関しては必ずしも建築現場で行う必要はなく、予め配管６２に防蟻シート１０を巻き付けたものを、工場等で機械によって作製しておき、これを建築現場に配設するようにしても良い。
【００４４】
次いで図１に示すように、床下コンクリート６１を打設し、硬化させる。なお床下コンクリート６１は、配管６２における防蟻シート１０を巻いた箇所に位置する。そして生コンクリートが硬化するのに伴って、防蟻シート１０の組成中のブチル再生ゴムがコンクリートと接着するように作用する。
【００４５】
こうして床下コンクリート６１と防蟻シート１０が接着することで、両者は強固に一体化され、配管６２と床下コンクリート６１との間に隙間を形成しない。従ってシロアリが屋内に侵入する虞が殆どない。また防蟻シート１０には防蟻剤としてホウ酸及び／またはホウ酸化合物が含有されているので、シロアリがこの防蟻シートを食い破ることがなく、屋内への侵入が確実に防止される。
【００４６】
しかも上記防蟻シート１０の配設手法には、作業者に高度な技量が要求されず、簡単な操作であるから、良好な品質の床下構造を提供できることに加えて、建築コストを低減することができる。
【００４７】
更に防蟻シート１０は後述の剪断試験における剪断限界変位率が５００％以上（好ましくは７００〜１５００％）であって伸縮性が良好であるので、振動等の様々な要因で床下コンクリートや配管に沈降・隆起等の変位を生じても、防蟻シートがこれに追従して伸縮する。従って防蟻シートの断裂や床下コンクリートの亀裂等を生じ難く、シロアリの進入経路を生じる虞が小さい。
【００４８】
＜実験＞
様々な防蟻シートを作製し、穿孔試験、変位追従試験、剪断試験を行った。これらについて以下に説明する。
【００４９】
１．穿孔試験
１−１．穿孔試験方法
防蟻シートの防蟻性能の評価として、（社）日本木材保存協会規格・第１３号に準拠して穿孔試験を行なう。
【００５０】
具体的には、図７（穿孔試験方法を説明するための図）に示すように、２本の有底筒状のガラス製円筒管（口径２cm、高さ１２cm）７１，７２を有底側を下にして立設させ、これらの下方部を連結するように両開口のガラス製円筒管（口径１．５cm、長さ１０cm）７３を連結してＨ型にする。５mm厚の試料１１を準備し、この試料１１が連結円筒管７３のほぼ中央に位置するようにして、この両側に無処理の土壌７５，７６を詰める。なおシロアリ移動の確認のため、比較として、上記試料１１に換えて土壌を詰めたものも用意する。一方の立設円筒管７１には高さ２cmまで土壌７７を入れ、他方の立設円筒管７２には高さ２cmまで土壌７８を入れると共に餌木（アカマツ木片）７９を入れる。土壌７７のみを入れた円筒管７１の上部開口７１ａからイエシロアリの職蟻２００頭と兵蟻２０頭を投入して蓋をする。そしてこのイエシロアリが、連結円筒管７３内の試料１１を貫通して、餌木７９のある立設円筒管７２へ侵入する様子を観察する。２１日後に上記試料１１を取り出し、試料１１に形成された穿孔状態を観察する。この試験を３回繰り返し、このうち最も穿孔が生じているものを選び、これについて評価する。
【００５１】
穿孔試験の評価基準は下記の通りである。
穿孔度０：試料１１に穿孔が全く認められない。
穿孔度１：試料１１に極僅かに穿孔が認められる。
穿孔度２：穿孔の深さが試料１１の厚みの１０％未満。
穿孔度３：穿孔の深さが試料１１の厚みの１０％〜５０％未満。
穿孔度４：穿孔の深さが試料１１の厚みの５０％以上であって未貫通。
穿孔度５：試料１１を貫通している。
【００５２】
１−２．実験
ブチル再生ゴム：１００質量部、クレー：１００質量部、タルク：３０質量部、ブテン系長鎖状炭化水素：６０質量部、テルペン系粘着付与剤：１０質量部を基本配合とし、これにホウ酸を下記表１に示す通り配合して防蟻シートを作製した。この防蟻シートについて穿孔試験を行った。その結果を表１に併せて示す。
【００５３】
【表１】
2010241717.tif 000003
【００５４】
表１に示す穿孔試験評価結果から分かるように、ホウ酸を配合しない試料No.１では貫通した穿孔が認められ、シロアリの侵入を防止できないが、ホウ酸濃度０．５質量％以上であればシロアリの侵入を防止することができる。更に防蟻性能をより良好なものとするにはホウ酸濃度１．０質量％以上とするのが良いことが分かる。ホウ酸濃度３質量％以上の試料No.５〜７ではいずれも穿孔被害がないことから、ホウ酸の多量配合によるコスト上昇を避ける観点で、ホウ酸濃度１〜３％質量として良いことが分かる。
【００５５】
２．変位追従試験
２−１．変位追従試験方法
試料（防蟻シート）１２を幅１０mm×長さ２００mmに切り出し、図４（変位追従試験方法を説明するための断面図）に示すように、２枚のステンレス鋼板８１，８２の間に挟んで自重２ｋｇのローラの間を一往復させることにより加圧圧着する。これを引張試験用治具８３，８４にセットし、万能引張試験機により離反方向に引っ張り（図４に示す矢印Ａ）、防蟻シート１２が断裂等する様子を目視確認すると共に、断裂までの変位量（引張限界変位量）を測定する。なお「引張限界変位量」とは、断裂する直前の試料１２の厚みから変位追従試験実施前の試料の厚みを差し引いた値である。
【００５６】
２−２．実験
上記穿孔試験と同じ基本配合（ブチル再生ゴム：１００質量部、クレー：１００質量部、タルク：３０質量部、ブテン系長鎖状炭化水素：６０質量部、テルペン系粘着付与剤：１０質量部）にホウ酸を２質量％配合してこれを１Ｌ加圧ニーダにより混練し、押出成形機を用いて厚み０．５mm、１．０mm、３．０mm、５．０mmの防蟻シート（試料No.８〜１１）を作製した。これらの防蟻シート（試料No.８〜１１）について上記の通り変位追従試験を行った。比較として、厚み０．１mmのブチルゴム系両面テープ（試料No.１２）についても上記と同様に変位追従試験を行った。これらの結果を表２に示す。
【００５７】
【表２】
2010241717.tif 000004
【００５８】
表２から分かるように、厚みが３．０mm以上の防蟻シート（試料No.１０，１１）においては、引張限界変位量が大きく、良く伸びることが伺える。従って厚み３．０mm以上の防蟻シートによれば、振動等によって床下コンクリートや配管に沈降・隆起等の変位を生じても、防蟻シートがこの変位に追従して伸縮変形し、亀裂や断裂等を生じ難く、よってシロアリの進入経路を生じる虞が小さい。他方、試料No.１２（両面テープ）では引張限界変位量が小さく、殆ど追従変形しないことが分かる。
【００５９】
３．剪断試験
３−１．剪断試験方法［その１］
図５（剪断試験方法［その１］を説明するための断面図）に示すように、外径６０mmの塩化ビニール管（商品番号ＶＵ５０Ａ）９１の外周部に試料（防蟻シート）１３を巻き付け、この外側に外径１６５mmの塩化ビニール管（商品番号ＶＵ１５０Ａ）９２を配置し、これらの間にコンクリート９３を１００mmの高さ（厚さ）に打設し硬化させる。なお建築物床下構造における床下コンクリートの厚さは通常１００mmであり、上記コンクリート９３はこれに合わせたものである。コンクリート９３の硬化後、この上に外径１１４mmの塩化ビニール管（商品番号１００Ａ）９４を、上記塩化ビニール管９１の周りを囲むように敷設し、この中を水張り部９５とする。これを架台９６の上に設置する。この際、架台９６に設けられた開口部９６ａに、上記塩化ビニール管９１が位置するようにする。
【００６０】
水張り部９５に水を入れ、加圧治具９７により塩化ビニール管９１を下方に加圧し（図５における矢印Ｂ）、試料１３が破断するまで押し込む。水張り部９５の水が架台９６の下に漏水した時点を試料１３の破断とし、このときの塩化ビニール管９１の位置（図５に実線で画いた塩化ビニール管９１及び加圧治具９７）と初期の位置（図５に二点鎖線で画いた塩化ビニール管９１及び加圧治具９７）との差を剪断限界変位量（Δｈ）とする。また下記式(1)により剪断限界変位率（％）を求める。
剪断限界変位率（％）＝剪断限界変位量Δｈ（mm）／試料の初期厚み（mm）    …(1)
なお上記剪断試験方法は、実際の住宅の床下構造において配管や床下コンクリートが変位した場合を想定したものであり、この試験結果が良好であれば、シロアリの進入経路を発生し難いと言うことができる。
【００６１】
３−２．剪断試験方法［その２］
図６（剪断試験方法［その２］を説明するための断面図）に示すように、外径６０mmの塩化ビニール管（商品番号ＶＵ５０Ａ）９１の外側に外径１６５mmの塩化ビニール管（商品番号ＶＵ１５０Ａ）９２を配置し、これらの間にコンクリート９３を１００mmの高さ（厚さ）に打設し硬化させる。次いで、コンクリート打設部と塩化ビニール管９１の境界の隅部分に、試料（防蟻剤入り変性シリコンコーキング剤）６３を塗工し、硬化養生させる。なお試料（コーキング剤）６３の塗工は図６に示すように、下側のみとする。因みに変性シリコンコーキング剤による処理は、従来において一般に行われている配管処理である。
【００６２】
その後、上記剪断試験方法［その１］と同様に、外径１１４mmの塩化ビニール管（商品番号１００Ａ）９４を、上記塩化ビニール管９１の周りを囲むように敷設してこの中を水張り部９５とし、架台９６の上に設置する。この際、架台９６に設けられた開口部９６ａに、上記塩化ビニール管９１が位置するようにする。
【００６３】
次いで水張り部９５に水を入れ、加圧治具９７により塩化ビニール管９１を下方に加圧し（図６における矢印Ｂ）、コーキング剤６３が破断するまで押し込む。水張り部９５の水が架台９６の下に漏水した時点をコーキング剤６３の破断とし、上記方法［その１］と同じく、このときの塩化ビニール管９１の位置（図６に実線で画いた塩化ビニール管９１及び加圧治具９７）と初期の位置（図６に二点鎖線で画いた塩化ビニール管９１及び加圧治具９７）との差を剪断限界変位量（Δｈ）とする。また上記方法［その１］と同じく式(1)により剪断限界変位率（％）を求める。
【００６４】
３−３．実験
上記変位追従試験と同様にして、厚み３．０mm、５．０mmの防蟻シート（試料No.１０，１１）を作製し（ホウ酸を２質量％含有）、これらについて剪断試験（方法［その１］）を行った。またホウ酸を２質量％含有する変性シリコンコーキング剤（試料No.１３）について剪断試験（方法［その２］）を行った。これらの結果を表３に示す。
【００６５】
【表３】
2010241717.tif 000005
【００６６】
試料No.１３（コーキング剤処理の場合）では表３の通り剪断限界変位量が僅か２mmであり、試料No.１３（コーキング剤）が塩化ビニール管９１側より剥離し、ここから漏水が発生していた。従ってコーキング剤により隅部分を埋める処理では、配管等の上下動等により、容易に隙間を生じてシロアリの進入経路を生じる可能性がある。
【００６７】
一方防蟻シートの場合は、表３から分かるように、剪断限界変位率が試料No.１０（厚み３．０mmの防蟻シート）では９００％、試料No.１１（厚み５．０mmの防蟻シート）では１１００％であり、非常に良好な変形変位量を示した。
【００６８】
配管の上下動や地盤沈下／隆起等の恒久的な変位を想定した場合においても、剪断限界変位量が２０mmを超える防蟻シートであれば、コンクリート面及び塩化ビニール管面に対して剥離や脱落を生じず、また防蟻シート自身にも亀裂を生じないと想定される。従って上記試料No.１０，１１によれば、床下コンクリートや配管に隆起や沈降等の変位が生じても、良好な封止性を発揮することができ、シロアリの進入経路を生じる虞が小さい。
【００６９】
以上、例を挙げて本発明を具体的に説明したが、本発明はもとより上記例によって制限を受けるものではなく、前記の趣旨に適合し得る範囲で適当に変更を加えて実施することも勿論可能であり、それらはいずれも本発明の技術的範囲に包含される。
【符号の説明】
【００７０】
１０，１１，１２，１３  防蟻シート
６１  床下コンクリート
６２  配管
【図１】
2010241717.tif 000006
【図２】
2010241717.tif 000007
【図３】
2010241717.tif 000008
【図４】
2010241717.tif 000009
【図５】
2010241717.tif 000010
【図６】
2010241717.tif 000011
【図７】
2010241717.tif 000012
【図８】
2010241717.tif 000013